상기 표 2 에서 확인 되 는 바 와 같이 , 1 . 20 dl / g 의 고유 점도 를 갖 는 폴리에틸렌 테레프탈 레이트 칩과 1 . 70 dl / g 의 고유 점도 를 갖 는 폴리에틸렌 테레프탈 레이트 칩 을 70 : 30 또는 80 : 20 의 중량 비 로 포함 한 실시 예 1 및 2 의 고분자 수지 조성물 은 2 . 278 내지 2 . 290 의 다 분산 지수 ( Polydispersity index ) 를 가지 며 , 290 ℃ 의 온도 및 50 / s 의 4 , 000 내지 4 , 800 poise 의 용융 점도 를 갖 고 , 290 ℃ 의 온도 및 1000 / s 의 전단 속도 에서 2 , 800 내지 3 , 200 poise 의 용융 점도 를 갖 는다는 점 이 확인 되 고 , 이때 상기 수지 조성물 의 290 ℃ 의 온도 및 50 / s 의 전단 속도 에서 의 용융 점도 와 290 ℃ 의 온도 및 1000 / s 의 전단 속도 에서 의 용융 점도 의 차이 가 1 , 800 poise 이하 였 다 .